床面表面に敷設して用いる床材の、少なくとも表面側に硬質層、床面側に軟質層を有する床材において、前記硬質層と前記軟質層が同じポリオレフィン系樹脂からなり、前記硬質層がJISK7171に準拠して測定した曲げ弾性率が1000~6000MPaであり、発泡倍率が1~3倍、無機充填剤を25~60重量含有してなり、前記軟質層がJISK7220に準拠して測定した圧縮弾性率が0.01~0.06MPaであることを特徴とする床材。前記硬質層の厚みが3~9mmで、前記軟質層の厚みが3~9mmであることを特徴とする請求項1記載の床材。JISA6519に定めるGs値が55~80になることを特徴とする請求項1~3のいずれか記載の床材。前記硬質層の表面にポリオレフィン系樹脂シートを基材とする化粧シートを積層してなることを特徴とする請求項1~4のいずれか記載の床材。本発明はこのような問題点を解決するためになされたものであり、すなわちその課題とするところは、耐水性があり、しっかりとした歩行感持ちつつ、十分な衝撃吸収性を有する床材を提供することにある。本発明はこの課題を解決したものであり、すなわちその請求項1記載の発明は、床面表面に敷設して用いる床材の、少なくとも表面側に硬質層、床面側に軟質層を有する床材において、前記硬質層と前記軟質層が同じポリオレフィン系樹脂からなり、前記硬質層がJISK7171に準拠して測定した曲げ弾性率が1000~6000MPaであり、発泡倍率が1~3倍、無機充填剤を25~60重量含有してなり、前記軟質層がJISK7220に準拠して測定した圧縮弾性率が0.01~0.06MPaであることを特徴とする床材である。またその請求項2記載の発明は、前記硬質層の厚みが3~9mmで、前記軟質層の厚みが3~9mmであることを特徴とする請求項1記載の床材である。またその請求項3記載の発明は、JISA6519に定めるGs値が55~80になることを特徴とする請求項1~3のいずれか記載の床材である。またその請求項4記載の発明は、前記硬質層の表面にポリオレフィン系樹脂シートを基材とする化粧シートを積層してなることを特徴とする請求項1~4のいずれか記載の床材である。本発明はその請求項1記載の発明により、耐水性に優れ、所定の曲げ弾性率の硬質層と所定の圧縮弾性率の軟質層とを、表面側に硬質層、床面側に軟質層を積層することでしっかりした歩行感と表面の耐傷性を有しつつ、十分な衝撃吸収性を有する床材を提供することが可能となるという効果を奏する。本発明はその請求項2記載の発明により、より、しっかりした歩行感と表面の耐傷性を有する床材を提供することが可能となるという効果を奏する。本発明はその請求項3記載の発明により、より、十分な衝撃吸収性を有しつつ、施工適性に優れた床材を提供することが可能となるという効果を奏する。本発明はその請求項4記載の発明により、床材としてポリオレフィン系樹脂により一体化して塩化ビニルを用いることがなく、層間強度にも優れることでさらにしっかりした床材を得ることが可能となるという効果を奏する以下、本発明を図面に基づき詳細に説明する。図1に本発明の床材の一実施例の断面の形状を示す。軟質層1と硬質層3と化粧シート5とを、適宜の接着剤層2、4で貼り合わせてなる。本発明における軟質層1としてはポリオレフィン系樹脂シートであり、JISK7220に準拠して測定した圧縮弾性率が0.01~0.06MPaのものを用いる。この値の範囲内であれば、後述する硬質層との組み合わせにより、十分な耐水性と衝撃吸収性と歩行感を有する床材とすることが可能となる。本発明者らはこの条件設定を見出すために試行錯誤したが、条件設定が決まっていれば、あとは従来公知の材料や製造技術により所望のものを調整して得ることは可能である。具体的には厚み3~9mmでのものが好適に用いられる。ポリオレフィン系樹脂としてはポリエチレン、ポリプロピレン、ポリブテン、エチレンビニルアルコール、ホモポリプロピレン、ランダムポリプロピレン、ブロックポリプロピレン、プロピレン-α-オレフィン共重合体、エチレン-プロピレン共重合体、これら数種のうちの2種以上の混合体などがあげられる。接着剤層2は、前記軟質層1と後述する硬質層3を接着するために適宜使用され、接着可能となるものであれば特に限定されるものではない。2液ウレタン水性接着剤や1液酢酸ビニル樹脂エマルジョン系接着剤、湿気硬化型ウレタン樹脂系ホットメルト接着剤などがあげられるが、具体的には前記のポリオレフィン系樹脂シートと後述するポリオレフィン系樹脂に無機充填剤を配合した樹脂基材とであれば、湿気硬化型ウレタン系ホットメルト接着剤が好適に用いられる。厚みとしては乾燥後で10~100μm程度が好適である。本発明における硬質層3としては、JISK7171に準拠して測定した曲げ弾性率が1000~6000MPaのポリオレフィン系樹脂からなるものであり、発泡倍率が1~3倍、無機充填剤が25~60重量であるものを用いる。この値の範囲内であれば、前記軟質層との組み合わせにより、十分な耐水性と衝撃吸収性と歩行感とを有する床材とすることが可能となる。本発明者らはこの条件設定を見出すために試行錯誤したが、条件設定が決まっていれば、あとは従来公知の材料や製造技術により所望のものを調整して得ることは可能である。具体的には、厚み3~9mmに溶融押出成形した樹脂基材からなるものが好適に用いられる。ポリオレフィン系樹脂としては前記軟質層で用いたものと同様のものを用いる。接着剤層4は、前記硬質層3と後述する化粧シート5を接着するために適宜使用され、接着可能となるものであれば特に限定されるものではない。2液ウレタン水性接着剤や1液酢酸ビニル樹脂エマルジョン系接着剤、湿気硬化型ウレタン樹脂系ホットメルト接着剤などがあげられるが、具体的には前記のポリオレフィン系樹脂に無機充填剤を配合した樹脂基材と後述するポリオレフィン系樹脂シートを基材とする化粧シートであれば、湿気硬化型ウレタン系ホットメルト接着剤が好適に用いられる。厚みとしては乾燥後で10~100μm程度が好適である。本発明における化粧シート5としては、基材シート上に意匠性を付与する絵柄模様層、床材表面の耐傷性や各種物性を付与する表面保護層等からなる公知のものであれば適宜使用可能である。特にはポリオレフィン系樹脂シートを基材シートとするものが好適に用いられる。ポリオレフィン系樹脂としては前記軟質層で用いたものと同様のものが使用可能である。本発明の床材としては、その転倒衝突時の床のかたさ試験JISA6519におけるGs値が55~80のものが好適である。この試験は体育館用鋼製床下地構成材に関するものであり、100が体育館床、60が柔道用畳床の規格範囲となっているが、本発明の床材としては、55より低いものであると柔らかすぎて施工適性を著しく欠くものとなり、80を超えるものであると硬すぎて十分な衝撃吸収性があるものとはいえなくなる。<硬質層の作製>低密度ポリエチレン密度:0.92g/cm3、メルトインデックス:3.6g/10分100重量部に発泡剤としてアゾジカルボンアミド15重量部、無機充填剤30重量部をヘンシェルミキサーに投入し、300rpmで3分間回転させ、さらに1000rpmで3分間回転させた。それを160°CのT台から押出し、架橋させた後、230°Cの縦型熱風発泡機に連続的に導入し発泡倍率1.5倍、厚み5.5mmの硬質層を得た。これをJISK7171に準拠して測定した曲げ弾性率は2385MPaであった。<軟質層の作製>低密度ポリエチレン密度:0.92g/cm3、メルトインデックス:3.6g/10分100重量部に発泡剤としてアゾジカルボンアミド15重量部をヘンシェルミキサーに投入し、300rpmで3分間回転させ、さらに1000rpmで3分間回転させ、た。それを160°CのT台から押出し、架橋させた後、230°Cの縦型熱風発泡機に連続的に導入し発泡倍率10倍、厚み6.5mmの軟質層を得た。これをJISK7220に準拠して圧縮弾性率を測定すると0.02MPaの測定値を得た。<化粧シートの作製>厚み0.070mmのポリプロピレン樹脂製着色熱可塑性樹脂層RIVESTTPOリケンテクノス社製に絵柄模様層として2液ウレタン樹脂系バインダー樹脂製のグラビアインキにて木目柄を印刷し、その上に透明熱可塑性樹脂層として透明ポリプロピレン樹脂を押出しラミネートし、更に、表面に表面保護を設ける前に、乾燥後の塗布量1.3g/m2塗の2液ウレタン樹脂のリコーと層の上に紫外線硬化型塗料を10g/m2塗布、硬化させ、化粧シートを得た。<床材の作製>前記化粧シートの裏面に湿気硬化型ウレタン樹脂系ホットメルト接着剤DIC株製タイフォースを50μmとなるように塗布し、前記硬質層の表面に貼り合わせた。その後、前記硬質層の裏面と軟質層の表面とを、軟質層の表面に湿気硬化型ウレタン樹脂系ホットメルト接着剤DIC株製タイフォースを50μmとなるように塗布し、貼り合わせ、床材を作製した。<比較例1>軟質層として、厚み2.0mmで発泡倍率20倍のポリエチレンフォームを用いた以外は、実施例1と同様にして床材を得た。JISK7220に準拠して圧縮弾性率を測定すると0.007MPaであった。<比較例2>硬質層として発泡倍率を5倍とした以外は実施1と同様にして床材を得た。JISK7171に準拠して測定した曲げ弾性率が760MPaであった。<比較例3>硬質層として無機充填剤を65とした以外は実施例1と同様にして床材を得た。JISK7171に準拠して測定した曲げ弾性率が1235MPaであった。<転倒衝突時の床のかたさ試験>転倒衝突時の床のかたさ試験JISA6519にてGs値を測定した。<デュポン衝撃試験>落下物が落ちた際の床材のへこみ方の確認として、JISK5400に準拠してデュポン衝撃試験を実施した。半径6.35mm撃ち型、おもり500g、高さ500mmの条件下で撃ち型を床材に落として目視にて確認した。<耐水性試験>耐水性試験として常温水に48時間浸漬した後の膨潤量及び外観観察を行った。以上の結果を表1に示す。